"水分を吸湿するための除湿材と、除湿性能を有する物質を内包した通湿性のマイクロカプセルと、前記除湿材及び前記マイクロカプセルを保持するためのバインダとが混合されたことを特徴とする除湿体。前記除湿性能を有する物質が吸湿性高分子であることを特徴とする請求項1に記載の除湿体。前記マイクロカプセルの粒子径が1~500μmであることを特徴とする請求項1又は2に記載の除湿体。前記マイクロカプセルの混合比率は、10~40重量であることを特徴とする請求項1~3のいずれかに記載の除湿体請求項1~4のいずれかに記載の除湿体を備えたことを特徴とするデシカント除湿装置。この除湿材を含む除湿体は、例えば、パルプ繊維やガラス繊維などからなるシート状母材の表面に除湿材を塗布担持させて調製される。ところが、母材に除湿材を塗布担持させたものにおいては、水分の吸湿、放湿に寄与する部分は、主として被乾燥空気に接する塗布層除湿材を含む層の表面部であり、被乾燥空気に直接接しない部分、即ち母材の表面付近の部分換言すると、塗布層の下部に存在する除湿材は、吸湿、放湿にほとんど寄与しないという問題がある。このようなことから、除湿性能を向上させようと母材への除湿材の塗布担持量を増やした除湿体を調製することも考えられるが、このように調製したものにおいても、水分の吸湿、放湿に寄与する部分は、主として被乾燥空気に直接接している部分であり、それ故に、除湿材の塗布量を増やしても除湿性能の向上効果はほとんど見込めなかった。本発明は、上記事実に鑑みてなされたものであり、高い除湿性能を有する除湿体を提供することを目的とする。また、本発明の他の目的は、空気中の水分を充分に吸着することができるデシカント除湿装置を提供することである。本発明の請求項1に記載の除湿体は、水分を吸湿するための除湿材と、除湿性能を有する物質を内包した通湿性のマイクロカプセルと、前記除湿材及び前記マイクロカプセルを保持するためのバインダとが混合されたことを特徴とする。また、本発明の請求項2に記載の除湿体では、前記除湿性能を有する物質が吸湿性高分子であることを特徴とする。また、本発明の請求項3に記載の除湿体では、前記マイクロカプセルの粒子径が1~500μmであることを特徴とする。また、本発明の請求項4に記載の除湿体では、マイクロカプセルの混合比率は、10~40重量であることを特徴とする。更に、本発明の請求項5に記載のデシカント除湿装置は、請求項1~3のいずれかに記載の除湿体を備えたことを特徴とする。本発明の請求項1に記載の除湿体によれば、水分を吸湿するための除湿材に加えて除湿性能を有する物質を内包した通湿性のマイクロカプセルが混合されているので、除湿材及びマイクロカプセルが水分を吸湿し、これによって、除湿性能を向上させることができる。特に、マイクロカプセルは通湿性を有するので、このマイクロカプセルを通して内包された物質も水分を吸湿し、これによって、除湿性能を高めることができる。また、本発明の請求項2に記載の除湿体によれば、除湿性能を有する物質が吸湿性高分子であるので、マイクロカプセルに容易に内包させることができるとともに、マイクロカプセルにも吸湿性を持たせることができる。また、本発明の請求項3に記載の除湿体によれば、マイクロカプセルの粒子径が1~500μmであるので、母材に除湿材を塗布担持させる際に、このマイクロカプセルが三次元的に分散し、除湿材及びマイクロカプセルの塗布担持状態が三次元的となって表面積を大きくすることができる。それ故に、乾燥すべきガス例えば、空気が塗布担持された除湿材及びマイクロカプセルにより接し易くなり、その結果、除湿体全体の単位体積当たりの除湿能力が向上し、被乾燥ガスに含まれた水分を効果的に除湿することができる。また、本発明の請求項4に記載の除湿体によれば、マイクロカプセルの混合比率が10~40重量であるので、除湿材の塗布担持状態を三次元的にして表面積を大きくすることができ、除湿性能を高めることができる。更に、本発明の請求項5に記載のデシカント除湿装置によれば、請求項1~3のいずれかに記載の除湿体を備えているので、除湿装置の除湿能力を高めて空気中の水分をより多く除湿することができる。以下、添付図面を参照して、本発明に従う除湿体及びこれを備えたデシカント除湿装置の一実施形態について説明する。図1において、図示のデシカント除湿装置は、装置ハウジング2を備え、この装置ハウジング2内が仕切り部材3により仕切られ、この仕切り部材3の片側図1において下側に吸入流路4が規定され、その他側図1において上側に排出流路6が規定されている。吸入流路4の導入側には第1導入ダクト8が配設され、その導出側には第1導出ダクト10が配設されている。また、排出流路6の導入側には第2導入側ダクト12が配設され、その導出側には第2導出ダクト14が配設されている。このようなデシカント除湿装置は建造物などに設置され、図1において左側が建造物の屋外16となり、図1において右側が建造物の内側例えば、屋内空間18となる。この装置ハウジング2内には、吸入流路4及び排出流路6にまたがって除湿ロータ20が配設され、除湿ロータ20は、水分を除湿するための除湿体を構成する。除湿ロータ20は円板状であり、その片側部が吸入流路4に位置し、その他側部が排出流路6に位置する。吸入流路4には吸着域Kが設けられ、排出流路6には再生域Sが設けられ、除湿ロータ20は吸着域K及び再生域Sを通して回動される。この除湿ロータ20には、所定方向に回動するためのモータ図示せずが駆動連結され、このモータによって所定方向に回動される。図2を参照して、除湿ロータ20は、後に詳細に説明するが、ハニカム状構造の通風構造に構成され、多数の通風孔22が厚さ方向即ち、図1において左右方向、図2において左下から右上の方向に平行に延びており、多数の通風孔22を通して空気即ち、被乾燥ガスが流れる。この除湿ロータ20のハニカム状構造の表面、即ち多数の通風孔22を規定する表面には、後述するようにして除湿材24図3参照が担持されている。尚、除湿ロータ20の通風構造は、コルゲート状構造などの他の通風構造でもよい。再び図1に戻って、このデシカント除湿装置では、吸入流路4には吸入ファン26が設けられ、この吸入ファン26は、除湿ロータ20の下流側換言すると、吸着域Kの下流側に配設されている。また排出流路6には加熱手段28及び排気ファン30が設けられ、加熱手段28は、除湿ロータ20の上流側換言すると、再生域Sの上流側に配設され、排気ファン30は除湿ロータ20の下流側換言すると、再生域Sの下流側に配設されている。尚、加熱手段28は、例えば、温水との間で熱交換を行う熱交換器、電気で加熱する加熱ヒータなどから構成される。このデシカント除湿装置の動作を概説すると、次の通りである。除湿動作中は、モータ図示せずが作動して除湿ロータ20が所定方向に回動される。また、吸入ファン26が作動して外気の吸入が行われるとともに、排気ファン30が作動して室内の空気の排気が行われる。外部建造物の屋外からの空気被乾燥ガスは、矢印32で示すように、第1導入ダクト8を通じて吸入流路4に吸入され、かく吸入された空気は吸着域Kを通して流れる。吸着域Kにおいては、この空気は、除湿ロータ20の多数の通風孔22を通して流れ、これら通風孔22を通して流れる間に、空気に含まれた水分が除湿ロータ20に担持された除湿材24に吸着され、除湿された空気が、矢印34で示すように、第1導出ダクト10から除湿すべき空間建造物の屋内空間に送給され、この除湿空気によって空間が湿度調整される。一方、屋内空間からの空気は、矢印36で示すように、第2導入ダクト12を通して排出流路6に吸入され、かく吸入された空気は、加熱手段28により加熱された後に再生域Sを通して流れる。再生域Sにおいては、この空気は、除湿ロータ20の多数の通風孔22を通して流れ、これら通風孔22を通して流れる間に、除湿ロータ20の除湿材24に吸着された水分が奪い取られ、奪い取られた水分を含む空気が、矢印38で示すように、第2導出ダクト14から外部建造物の屋外に排出され、このように水分を取ることによって除湿材24が再生される。除湿ロータ20は、吸湿域K及び再生域Sを通して回動され、吸湿域Kにおいて除湿材24による空気中の水分の吸着が行われ、再生域Sにおいて吸着した水分の除湿材24からの離脱が行われ、除湿材24の吸着、再生が繰り返し行われる。次に、図3を参照して、除湿ロータ20の具体的構成について説明する。除湿体として機能する除湿ロータ20は、除湿材24を担持するための母材40を備え、この母材40によりハニカム状構造が形成され、ハニカム状構造の母材40の表面に除湿材24を含む混合体42が塗布されている。この実施例では、混合体42は、除湿材24と、除湿材24を三次元的に担持させるためのマイクロカプセル44と、これらを保持するためのバインダ46とを含んでいる。母材40には、例えば、パルプ繊維、ガラス繊維などから形成されたシート状部材が用いられ、このシート状部材の両面に混合体42が塗布されて塗布層48が設けられる。混合体42に含まれる除湿材24は、粒子径が0.1~20μm程度であり、この除湿材には、ゼオライト、シリカゲル、ポリアクリル系ポリマーなどが用いられる。ゼオライトとしては、A型、Y型、X型などの合成ゼオライト、又はモルデナイト、シャバサイト、ホウフッ石、エリオナイト、フェリエライトなどの天然ゼオライトから任意に選択することができる。また、ゼオライト中の陽イオンをマグネシウム、鉄、銅などのアルカリ土類や遷移金属、若しくはランタン、セリウム、プラセオジウムなどの希土類元素に置換したものを用いるようにしてもよい。また、シリカゲルとしては、A、B型などから任意に選択することができる。また、ポリアクリル系ポリマーとしては、ポリアクリル酸、ポリアクリル酸ナトリウム、ポリアクリル酸カリウムなどから任意に選択することができる。マイクロカプセル44は、図4に示す構造を有している。図4において、このマイクロカプセル44は、カプセル本体45を備え、このカプセル本体45内に除湿性能を有する物質47所謂、除湿性能物質が内包されている。カプセル本体45は水分を通す通湿性を有し、このカプセル本体45の材質としては、メラミン樹脂、ポリエチレン、ポリプロピレン、ポリメタクリル酸メチルなどが用いられる。また、カプセル本体45に内包される除湿特性物質47としては、ゼオライト、シリカゲル、ポリアクリル系ポリマーなどが用いられる。このマイクロカプセル44は、粒子径が1~500μmと除湿材24よりも大きく、粒子径が100~500μmのものを用いるのが好ましい。マイクロカプセル44の粒子径が小さくなると、母材40に塗布した塗布層48が平面的となり、その粒子径が1μmより小さくなると、塗布層48の表面が三次元的にならす、その表面積がほとんど増えず、またその粒子径が大きくなると、バインダ46による結合が弱くなり、その粒子径が500μmを超えると、マイクロカプセル44が母材40の表面から脱落、剥がれ易くなる。更に、混合体42に含まれるバインダには、コロイダルシリカ、水ガラス、コロイダルアルミナ、エポキシ系ポリマー、エーテル系ポリマー、ウレタン系ポリマーなどが用いられる。マイクロカプセル44の混合比率は、混合体42全体を100重量としたときに10~40重量とするのが好ましく、10重量より少ないと、マイクロカプセル44の混入量が少なくなって塗布層48を三次元的状態にして表面積を大きく増やすことが難しく、また40重量を超えると、除湿材24の混合比率が相対的に少なくなり、塗布層48の除湿能力即ち、水分吸着能力が低下する。また、バインダ46の混合比率は、混合体42全体を100重量としたときに5~20重量とするのが好ましく、5重量より少ないと、バインダ46の混入量が少なくなって結合力が弱くなり、母材40に塗布した塗布層48から除湿材24及び/又はマイクロカプセル44が脱落、剥がれ易くなり、また20重量を超えると、バインダ46の混入量が多くなって塗布した状態にてバインダ46が除湿材24を覆うようになり、塗布層48の除湿能力が低下する。このような除湿ロータ20を用いた場合、母材40の表面に塗布された塗布層48には、除湿材24に加えて、除湿性能を有する物質を内包するマイクロカプセル44が含まれているので、除湿材24及びマイクロカプセル44が空気被処理ガスに含まれる水分を吸湿し、従って、除湿ロータ20の吸水性能が高められ、除湿性能の向上を図ることができる。また、除湿材24より大きいマイクロカプセル44粒子径が1~500μmが混入されているので、図3に示すように、表面が三次元的状態となってその表面積を増大させることができ、これによって、除湿ロータ20の通風孔22を流れる空気と塗布層48中の除湿材24及びマイクロカプセル44との接触が多くなり、その結果、除湿ロータ20の除湿性能を向上させることができる。以上、本発明に従う除湿体及びこれを備えたデシカント除湿装置の一実施形態について説明したが、本発明はかかる実施形態に限定されるものではなく、本発明の範囲を逸脱することなく種々の変更乃至修正が可能である。例えば、上述した実施形態では、除湿体としての除湿ロータ20に適用して説明したが、このようなものに限定されず、母材40自体を省略し、混合体42から除湿体を構成するようにしてもよく、このような場合、除湿体を例えば、直径が数mm程度である粒子状に形成するようにしてもよく、或いはハニカム状成形体、繊維状成形体などに形成するようにしてもよい。次に、本発明に従う除湿体の除湿効果を確認するために、次の通りの実験を行った。除湿体として、図2に示すようなハニカム状構造の除湿ロータ70を作成した。除湿ロータ70の直径は250mmで、その厚さは80mmであった。この除湿ロータ70を図5に示す風洞装置72にセットして除湿ロータ70の除湿能力を調べた。風洞装置72の風洞ハウジング74は矩形状であり、その内部に矩形状の空気流路76が規定され、この空気流路76内に除湿ロータ70をセットした。風洞ハウジング74の内側サイズ換言すると、空気流路76の大きさは、縦サイズHが30cmで、横サイズWが30cmで、その長さLが200cmであった。この風洞ハウジング74内即ち、空気流路76には、温度、湿度及び流量が調節可能な空気発生機図示せずが接続され、温度、湿度及び流量が調整された空気が、矢印78で示すように、風洞ハウジング74の流入側から導入し、この空気流路76を通して流れてその流出側から矢印80で示すように導出させた。また、除湿ロータ70を通過する空気の通過前及び通過後の湿度及び温度を計測するために、除湿ロータ70の上流側に第1湿度温度計82ヴァイサラ社製の湿度温度計、型番:HPM230を設置し、また除湿ロータ70の下流側に第2湿度温度計84第1湿度温度計82と同じものを設置した。実施例1及び2として、各原料除湿材、マイクロカプセル及びバインダの混合比率が表1で示す通りの混合体を調製して母材に塗布して除湿ロータ70を製作し、各除湿ロータ70における混合体換言すると、各実施例1及び2の除湿体の除湿能力即ち、除湿量を計測した。実施例1及び2では、除湿材としてポリアクリル系ポリマーを使用し、マイクロカプセルについては、カプセル本体としてメラミン樹脂を用い、除湿性能を有する物質としてポリアクリル酸ナトリウムを用い、マイクロカプセルの粒子径は1~500μmで、その平均粒径が200μmであった。また、バインダとしてはエポキシ系ポリマーを用いた。除湿ロータ70に塗布した除湿材と微粒子の合計重量は150gであった。除湿能力の計測においては、風洞ハウジング74内に実施例1及び2の除湿ロータ70をセットし、計測の前段階として、70°C、5RHの乾燥空気を風洞ハウジング74を通して15分間流して除湿ロータ70即ち、それに塗布された除湿体を乾燥させ、その後、除湿実験を行った。この除湿実験においては、30°C、70RHの加湿空気を風洞ハウジング74を通して流し、除湿ロータ70を通過する前の空気の湿度を第1湿度温度計82でモニターするとともに、除湿ロータ70を通過した後の空気の湿度を第2湿度温度計84によりの湿度をモニターした。尚、風洞ハウジング74を通して送給した空気の流量は、150m3/hであった。この除湿実験の結果は、表1の右欄に示す通りであった。この除湿実験では、風洞ハウジング74に送給する空気を乾燥空気から加湿空気に切り替えてから10秒経過後から60秒後経過するまでの50秒の間にわたって行い、除湿ロータ70を通過する前の湿度及び温度を第1湿度温度計82により1秒毎に計測し、また除湿ロータ70を通過した後の湿度及び温度を第2湿度温度計84により1秒毎に計測した。そして、第1及び第2湿度温度計82,84により計測した湿度及び温度を平均し、それぞれの平均湿度絶対湿度の差を除湿ロータ70が吸着した水分量即ち、除湿量とし、実施例1及び2の各々における除湿量とした。また、比較例1及び2として、各原料除湿材及びバインダの混合比率が表1で示す通りの混合体を調製し、実施例1及び2と同様にして母材に塗布して除湿ロータ70を製作し、各除湿ロータ70における混合体の除湿能力即ち、除湿量を計測した。また、比較例3及び4として、実施例1及び2と同様の原料除湿材及びバインダを用い、更にマイクロカプセルに代えて微粒子を用い、微粒子として平均粒径200μmのメラミン樹脂を用い、これらの混合比率が表1で示す通りの混合体を調製し、実施例1及び2と同様にして母材に塗布して除湿ロータ70を製作し、各除湿ロータ70における混合体の除湿能力即ち、除湿量を計測した。比較例1~4においても、除湿ロータ70に塗布した除湿材と微粒子の合計重量を実施例1及び2と同様の150gとした。除湿能力の計測においては、実施例1及び2と同様にし、計測の前段階として、70°C、5RHの乾燥空気を風洞ハウジング74を通して15分間流し、その後、30°C、70RHの加湿空気を風洞ハウジング74を通して流し、除湿ロータ70を通過する前の空気の湿度を第1湿度温度計82でモニターするとともに、除湿ロータ70を通過した後の空気の湿度を第2湿度温度計84によりの湿度をモニターし、乾燥空気から加湿空気に切り替えてから10秒経過後から60秒後経過するまでの50秒の間にわたって1秒毎に計測した。そして、実施例1及び2と同様に、第1及び第2湿度温度計82,84により計測した湿度及び温度を平均し、それぞれの平均湿度絶対湿度の差を除湿ロータ70が吸着した水分量即ち、除湿量とし、比較例1~4の各々における除湿量を表1の右欄に示した。表1から明らかなように、除湿材の混合比率が同じであってもマイクロカプセルが含まれている実施例1及び2の方が、マイクロカプセルを含まない比較例1及び2よりも除湿量が多く、またマイクロカプセルに代えて微粒子除湿性能を有しないメラミン樹脂から形成されたものを含む比較例3及び4と比べても除湿量が多かった。このことは、除湿性能を有する物質を内包した通湿性のマイクロカプセルを混合することによって除湿性能が向上することが分かった。次に、除湿体に混合するマイクロカプセルの混合比率を検討するために、次の実験を行った。実施例3~6として、実施例1及び2と同様の原料除湿材、マイクロカプセル及びバインダを用い、これらの混合比率が表2で示す通りの混合体を調製し、実施例1及び2と同様にして母材に塗布して除湿ロータ70を製作し、各除湿ロータ70における混合体の除湿能力即ち、除湿量を実施例1及び2と同様にして計測した。実施例3~6でも、除湿ロータ70に塗布した除湿材、マイクロカプセル及びバインダの合計重量を実施例1及び2と同様の150gとした。この除湿能力の計測においては、上述したように、計測の前段階として、70°C、5RHの乾燥空気を風洞ハウジング74を通して15分間流し、その後、30°C、70RHの加湿空気を風洞ハウジング74を通して流し、除湿ロータ70を通過する前の空気の湿度を第1湿度温度計82でモニターするとともに、除湿ロータ70を通過した後の空気の湿度を第2湿度温度計84の温度及び湿度をモニターし、第1及び第2湿度温度計82,84の計測湿度及び計測温度に基づいて除湿量を求めた。この除湿試験の結果は、表2の右欄に示す通りであった。尚、理解を容易にするために、実施例1及び2の実験結果を表2に転記して示している。この表2から明らかなように、マイクロカプセルの混合比率が10重量より少ないと、微粒子を混入したことによる効果吸湿性の向上効果があまり得られず、また微粒子の混合比率が40を超えると、除湿材の混合比率が相対的に少なくなって除湿性能が低下し、このことから、この微粒子の混合比率が10~40重量であるのが望ましいことが分かった。"